(57)【要約】【課題】芯線に端子金具の電線接続部を圧着した部分において接触抵抗が生じるのを防止する。【解決手段】アルミ電線１０の絶縁被覆１３の端末が皮剥きされて露出された芯線１１の端末には、雌端子金具２０におけるワイヤバレル２５と底板２２とからなる電線接続部２８が圧着される前において、予めハンダＨがどぶ漬けにより含浸され、電線接続部２８が圧着されたのちに、圧着部分２９に対して抵抗溶接処理が施され、ハンダＨが加熱溶融されたのち再固化されている。ハンダＨが溶けて濡れ、芯線１１と電線接続部２８との界面に加え、芯線１１を構成する各アルミ素線１２間にも染み込んで固化することにより、芯線１１自体と電線接続部２８との間、さらには各アルミ素線１２間が強固に接合される。【選択図】図３
2010020980.tif 000002
【特許請求の範囲】
【請求項１】
複数本の金属素線からなる芯線を被覆で覆った電線における前記芯線の端末に端子金具の電線接続部が圧着された端子金具付き電線であって、
前記電線の前記被覆の端末が皮剥きされて露出された前記芯線の端末には、前記端子金具の電線接続部の圧着前に予めハンダが含浸され、前記電線接続部の圧着後に前記ハンダが加熱溶融を経て再固化されていることを特徴とする端子金具付き電線。
【請求項２】
前記電線が、複数本のアルミ素線からなる芯線を被覆で覆ったアルミ電線であることを特徴とする請求項１記載の端子金具付き電線。
【請求項３】
前記ハンダの加熱溶融が抵抗溶接により行われていることを特徴とする請求項１または請求項２記載の端子金具付き電線。
【請求項４】
複数本の金属素線からなる芯線を被覆で覆った電線における前記芯線の端末に端子金具の電線接続部が圧着された端子金具付き電線を製造する方法であって、
前記電線の前記被覆の端末を皮剥きして前記芯線の端末を露出する工程と、
露出された芯線の端末にハンダを含浸させる工程と、
ハンダが含浸された芯線の端末に前記端子金具の電線接続部を圧着する工程と、
前記圧着部分を加熱してハンダを溶融しその後に再固化させる工程と、
が順次に行われることを特徴とする端子金具付き電線の製造方法。
【発明の詳細な説明】
【技術分野】
【０００１】
本発明は、端子金具付き電線並びにその製造方法に関する。
【背景技術】
【０００２】
近年、自動車のワイヤハーネス等の分野においても、軽量化等を目的としてアルミ電線を使用するようになった。アルミ電線は、多数本のアルミ素線を撚り合わせた撚り線からなる芯線を被覆で覆った構造であって、ハーネス化される場合は一般に、電線の端末に端子金具が接続される。具体的には、アルミ電線の被覆の端末が皮剥きされて芯線の端末が露出され、この露出された芯線の端末に対して、端子金具に設けられたバレル（電線接続部）が圧着されて接続されるようになっている。
【０００３】
一方、この種のアルミ電線では、銅線等と比較すると、上記のように皮剥きにより芯線が露出された場合に、外気に晒されることで芯線の表面に酸化被膜ができやすい。この状態で端子金具のバレルが圧着されると、芯線とバレルとの間に酸化被膜が介在した状態で電気的な接続がなされるために、電気抵抗が大きくなるという問題がある。その対策としては、特許文献１に記載されたように、超音波振動を付与しつつ加圧接合する超音波溶接が提案されている。この方法によれば、芯線の表面の酸化被膜が除去されつつバレルと接合され、接合界面の酸化被膜に起因した電気抵抗の増大は回避される。
【特許文献１】特開２００３−２１７７８４公報
【発明の開示】
【発明が解決しようとする課題】
【０００４】
しかしながら、このような端末処理が施されたハーネスであっても、搭載箇所により冷却と加熱とが繰り返される過酷な状況下に置かれると、芯線を構成する各アルミ素線が収縮と伸長とを繰り返すことによって、初めは密着状態にあったアルミ素線間に隙間ができ、アルミ素線間に接触抵抗が発生するおそれがある。特にアルミ素線の場合は、その隙間に外気が侵入することでアルミ素線の表面に酸化被膜ができ、さらに電気抵抗の増大化を招くおそれがあって、その対策が急務となっていた。
【０００５】
なお、アルミ電線以外に例えば銅電線の場合も、端子金具に圧着された部分において、ヒートサイクルにより各銅素線が伸縮を繰り返し、銅素線間に隙間ができることに起因して接触抵抗が発生するおそれがあるという問題は、同様に生ずるところである。  
本発明は上記のような事情に基づいて完成されたものであって、その目的は、芯線に端子金具の電線接続部を圧着した部分において接触抵抗が生じるのを防止するところにある。
【課題を解決するための手段】
【０００６】
本発明は、複数本の金属素線からなる芯線を被覆で覆った電線における前記芯線の端末に端子金具の電線接続部が圧着された端子金具付き電線であって、前記電線の前記被覆の端末が皮剥きされて露出された前記芯線の端末には、前記端子金具の電線接続部の圧着前に予めハンダが含浸され、前記電線接続部の圧着後に前記ハンダが加熱溶融を経て再固化されているところに特徴を有する。
【０００７】
電線における露出された芯線の端末には予めハンダが含浸された状態で、同芯線の端末に端子金具の電線接続部が圧着され、改めてハンダが加熱溶融されたのち固化することで、芯線の端末と端子金具の電線接続部とが固着されている。すなわち、端子金具の電線接続部が圧着されたのち同圧着部分が加熱されることで、含浸されていたハンダが溶けて濡れ、芯線と電線接続部との界面はもちろんのこと、芯線を構成する各金属素線間にも染み込み、そののちハンダが固化することにより、芯線自体と電線接続部との間、さらには各金属素線間が強固に接合される。  
そのため、電線が冷却と加熱とが繰り返される状況下に置かれたとしても、少なくともハンダで固められた芯線の圧着部分では、各金属素線が伸縮することが規制され、芯線と電線接続部との間、さらには各金属素線の間に隙間ができることが防止されて、接触抵抗が生じるのが防止される。
【０００８】
なお、以下のような構成としてもよい。  
（１）前記電線が、複数本のアルミ素線からなる芯線を被覆で覆ったアルミ電線である。アルミ電線の場合は、芯線の表面に酸化被膜ができやすいという事情があるが、芯線と電線接続部との間、さらには各アルミ素線の間に隙間ができることが防止されるから、芯線の界面やアルミ素線の表面に酸化被膜ができる余地がなくなり、アルミ電線に特有の電気抵抗の上昇を有効に抑えることができる。  
（２）前記ハンダの加熱溶融が抵抗溶接により行われている。圧着部分を加圧しつつ加熱するのであるから、高い固着力を得ることができる。
【０００９】
（３）また、端子金具付き電線の製造方法として、複数本の金属素線からなる芯線を被覆で覆った電線における前記芯線の端末に端子金具の電線接続部が圧着された端子金具付き電線を製造する方法であって、前記電線の前記被覆の端末を皮剥きして前記芯線の端末を露出する工程と、露出された芯線の端末にハンダを含浸させる工程と、ハンダが含浸された芯線の端末に前記端子金具の電線接続部を圧着する工程と、前記圧着部分を加熱してハンダを溶融しその後に再固化させる工程と、が順次に行われることを特徴としている。
本発明の端子金具付き電線を、確実に製造することができる。
【発明の効果】
【００１０】
本発明によれば、芯線に端子金具の電線接続部を圧着した部分において接触抵抗が生じるのを防止することができる。
【発明を実施するための最良の形態】
【００１１】
＜実施形態＞
本発明の一実施形態を図１ないし図７に基づいて説明する。  
本実施形態では、アルミ電線１０に適用した場合を例示しており、図１に示すように、アルミ電線１０の端末には、雌側の端子金具２０（以下、雌端子金具２０）が接続されている。  
アルミ電線１０は、図５に示すように、アルミニウムまたはアルミニウム合金製の素線１２（以下、アルミ素線１２）を複数本を撚り合せた撚り線によって芯線１１が形成され、この芯線１１の回りが合成樹脂製の絶縁被覆１３で覆われた構造となっている。
【００１２】
雌端子金具２０は、銅合金等からなる導電性に優れた金属板をプレス加工することで形成され、図４にも示すように、相手の雄端子金具（図示せず）と電気的に接続される略角筒形をなす端子接続部２１の後方に、ワイヤバレル２５とインシュレーションバレル２６とが設けられた構造である。  
端子接続部２１の内部には、底板２２の前縁から折り返されるようにして弾性接触片２３が設けられており、同端子接続部２１に対して上記した相手の雄端子金具のタブが前方から挿入され、弾性接触片２３と弾性的に接触することにより、雄端子金具と雌端子金具２０とが電気的に接続されるようになっている。
【００１３】
ワイヤバレル２５は、オープンバレル形式であって、左右一対の幅広のバレル片２５Ａが、底板２２の左右の側縁から互いに対向するようにして立ち上がり形成されている。ワイヤバレル２５は、上記したアルミ電線１０の芯線１１の端末にかしめ圧着されるものであって、例えば、図２に示すように、両バレル片２５Ａがそれぞれの突出端を突き合わせつつ、芯線１１の端末の外周を左右両側から抱き込むようにして、いわゆるハート型にかしめられるようになっている。したがって、ワイヤバレル２５と底板２２とが、本発明の電線接続部２８に相当する。
【００１４】
インシュレーションバレル２６は、同じくオープンバレル形式であって、ワイヤバレル２５側のバレル片２５Ａよりも幅狭で逆に背が高い左右一対のバレル片２６Ａが、同じく底板２２の左右の側縁から互いに対向するようにして立ち上がり形成されている。このインシュレーションバレル２６は、アルミ電線１０の残された絶縁被覆１３の端末にかしめ圧着されるものであって、例えば、両バレル片２６Ａがそれぞれの突出端を重ね合わせつつ、絶縁被覆１３の端末の外周を左右両側から抱き込むようにして、いわゆるオーバラップ型にかしめられるようになっている。
【００１５】
続いて、本実施形態に係る端子金具付き電線の製造工程を説明する。  
まず、図５に示すように、アルミ電線１０の絶縁被覆１３の端末が皮剥きされて、芯線１１の端末が所定長さに亘って露出状態とされる。この露出された芯線１１の端末の長さは、雌端子金具２０のワイヤバレル２５のバレル片２５Ａの幅の２倍弱程度の寸法である。
【００１６】
次に、この露出された芯線１１の端末に、同図の鎖線に示すように、ハンダＨが含浸される。具体的には、露出された芯線１１の端末を、ハンダ槽等に貯留された溶融ハンダにどぶ漬けするフロー方式によって含浸される。ハンダＨには、「アルミハンダ」が用いられており、本実施形態では、成分割合が、Ｓｎ：約８０％、Ｚｎ：約２０％のものが適用されている。この成分割合のハンダＨは、アルミニウムに対する濡れやすさに優れている特性を持つ。
【００１７】
このように、芯線１１の露出された端末にハンダＨが含浸固化されたら、圧着装置によって、アルミ電線１０の端末に雌端子金具２０が圧着接続される。詳細には、圧着装置にはアンビルとクリンパとが設けられ、雌端子金具２０のワイヤバレル２５に対して、芯線１１の端末の露出部分の中央部が、またインシュレーションバレル２６に対して、残された絶縁被覆１３の端末がそれぞれ配された状態でセットされ、両バレル２５，２６は、アンビルとクリンパとの間で挟圧されてかしめられる。
【００１８】
これにより、一部既述したが、図６に示すように、インシュレーションバレル２６は、絶縁被覆１３の端末に対してオーバラップ型にかしめられ、ワイヤバレル２５は、ハンダＨが含浸された芯線１１の端末に対して、ハート型にかしめられる。  
なお、ワイヤバレル２５により圧着された芯線１１の圧縮率を、ワイヤバレル２５により圧着された後の芯線１１の断面積の、ワイヤバレル２５が圧着される前の芯線１１の断面積に対する百分率としたとき、同圧縮率は約５５％とされている。
【００１９】
次に、図７に示すように、ワイヤバレル２５による圧着部分２９に対して、抵抗溶接の処理が施される。この抵抗溶接は、上下一対のホーンＸ（電極）を有し、両ホーンＸによりワイヤバレル２５による圧着部分２９を加圧して挟むとともに、圧着部分２９に所定時間通電することにより、ハンダＨの融点以上の温度に加熱する。  
これにより、芯線１１に含浸されていたハンダＨが溶けて濡れ、芯線１１と、ワイヤバレル２５並びに底板２２からなる電線接続部２８との界面、さらには芯線１１を構成する各アルミ素線１２間にも染み込み、図３に詳細に示すように、通電終了後に冷却されてハンダＨが固化することによって、芯線１１と電線接続部２８との間、さらには各アルミ素線１２間が強固に接合された状態となる。なお、図２及び図３では、各アルミ素線１２間の隙間は、実際よりも大きく誇張して図示されている。また、図２では、ハンダＨを示すハッチングの記載が省略されている。  
以上により、本実施形態に係るアルミ電線１０の端末に雌端子金具２０を接続する作業が終了する。
【００２０】
上記のように形成された雌端子金具２０付きのアルミ電線１０が、複数本纏められてハーネスが構成され、例えば当該アルミ電線１０の端末の雌端子金具２０が雌ハウジングに収容され、車両の所定箇所に配線されて、同雌ハウジングが相手の雄ハウジングと嵌合され、対応する雌端子金具２０と雄端子金具同士が電気的に接続されるところとなる。
【００２１】
ここで、このようなハーネスの配線箇所が、冷却と加熱とが繰り返される状況下に置かれる場合がある。しかしながら、アルミ電線１０における芯線１１の端末に雌端子金具２０の電線接続部２８が圧着された圧着部分２９では、芯線１１自体と電線接続部２８との間、さらには各アル素線１２間がハンダＨにより強固に接合されているから、各アルミ素線１２が伸縮することが規制され、芯線１１と電線接続部２８との間、さらには各アルミ素線１２の間に隙間ができることが防止され、もって接触抵抗が生じるのが防止される。
また上記のように、芯線１１と電線接続部２８との間、さらには各アルミ素線１２の間に隙間ができることが防止されることで、芯線１１の界面やアルミ素線１２の表面に酸化被膜ができる余地がなくなり、アルミ電線１０に特有の電気抵抗の上昇をも抑えられる。
【００２２】
以上説明したように本実施形態によれば、アルミ電線１０における露出された芯線１１の端末には予めハンダＨが含浸された状態で、同芯線１１の端末に雌端子金具２０の電線接続部２８が圧着され、改めてハンダＨが加熱溶融されたのち固化することで、芯線１１の端末と雌端子金具２０の電線接続部２８とが固着されている。すなわち、雌端子金具２０の電線接続部２８が圧着されたのち同圧着部分２９が加熱されることで、含浸されていたハンダＨが溶けて濡れ、芯線１１と電線接続部２８との界面はもちろんのこと、芯線１１を構成する各アルミ素線１２間にも染み込み、そののちハンダＨが固化することにより、芯線１１自体と電線接続部２８との間、さらには各アルミ素線１２間が強固に接合される。  
そのため、アルミ電線１０が冷却と加熱とが繰り返される状況下に置かれたとしても、少なくともハンダＨで固められた芯線１１の圧着部分２９では、各アルミ素線１２が伸縮することが規制され、芯線１１と電線接続部２８との間、さらには各アルミ素線１２の間に隙間ができることが防止され、もって接触抵抗が生じるのが防止される。
【００２３】
また、アルミ電線１０の場合は、酸化被膜ができやすいという事情があるが、上記のように芯線１１と電線接続部２８との間、さらには各アルミ素線１２の間に隙間ができることが防止されるのでから、芯線１１の界面やアルミ素線１２の表面に酸化被膜ができる余地がなくなり、アルミ電線１０に特有の電気抵抗の上昇を有効に抑えることができる。  
さらに、圧着部分２９におけるハンダＨの加熱溶融を、一対のホーンＸで圧着部分２９を加圧して挟みつつ同圧着部分２９を加熱する抵抗溶接により行うようにしたから、より高い固着力を得ることができる。
【００２４】
＜他の実施形態＞
本発明は上記記述及び図面によって説明した実施形態に限定されるものではなく、例えば次のような実施形態も本発明の技術的範囲に含まれる。  
（１）上記実施形態では、雌端子金具に設けられたワイヤバレルが、両バレル片がそれぞれの突出端を突き合わせつつ、芯線の端末の外周を左右両側から抱き込むハート型にかしめられる場合を例示したが、これ以外に例えば、両バレル片がそれぞれの突出端を重ね合わせつつ、芯線の端末の外周を左右両側から抱き込む、いわゆるオーバラップ型にかしめられるものであってもよい。  
（２）またワイヤバレルは、左右一対のバレル片が、芯線の軸線方向にずれて配された形式のものであってもよい。さらには、かしめ前に予め筒形に形成されたクローズドバレル形式であってもよい。
【００２５】
（３）上記実施形態では、アルミ電線の端末に接続する端子金具として雌端子金具を例示したが、雄タブを備えた雄端子金具、あるいは目玉状の接続部を有するＬＡ端子等の他の端子金具であってもよい。  
（４）端子金具の大きさや形状等の条件に応じて、端子金具がインシュレーションバレルを備えずワイヤバレルのみを備えたものであってもよい。  
（５）上記実施形態では、芯線の圧着部分におけるハンダの加熱溶融を抵抗溶接によって行う場合を例示したが、その他、超音波振動を付与しつつ加圧接合する超音波溶接、あるいはレーザ加熱等、他の手段を適用しても良い。
【００２６】
（６）本発明は、上記実施形態に例示したアルミ電線以外に、銅電線等の他の電線についても適用することが可能である。例えば銅電線の場合も、端子金具に圧着された部分において、ヒートサイクルにより各銅素線が伸縮を繰り返し、銅素線間に隙間ができることに起因して接触抵抗が発生するおそれがあるという問題は同様に生ずるところであるが、少なくとも本発明によれば、芯線自体と電線接続部との間、さらには各銅素線間がハンダにより強固に接合されることで、銅素線が伸縮することが規制され、芯線と電線接続部との間、さらには各銅素線の間に隙間ができることが防止されて、接触抵抗が生じるのを防止することが可能となる。
【図面の簡単な説明】
【００２７】
【図１】本発明の一実施形態に係る端子金具付き電線を示す側面図
【図２】図１のII−II線で切断した拡大端断面図
【図３】図２の領域III の拡大図
【図４】雌端子金具の斜視図
【図５】製造工程を示し、芯線にハンダを含浸させた状態の側面図
【図６】バレルをかしめた状態の側面図
【図７】抵抗溶接工程を示す側面図
【符号の説明】
【００２８】
１０…アルミ電線（電線）
１１…芯線
１２…アルミ素線（金属素線）
１３…絶縁被覆（被覆）
２０…雌端子金具（端子金具）
２２…基板
２５…ワイヤバレル
２５Ａ…バレル片
２８…電線接続部
２９…圧着部分
Ｈ…ハンダ
Ｘ…ホーン
【図１】
2010020980.tif 000003
【図２】
2010020980.tif 000004
【図３】
2010020980.tif 000005
【図４】
2010020980.tif 000006
【図５】
2010020980.tif 000007
【図６】
2010020980.tif 000008
【図７】
2010020980.tif 000009